(57)【特許請求の範囲】
【請求項１】
メタクリル樹脂およびアクリルゴム粒子の合計１００重量％を基準にメタクリル樹脂を７５〜９０重量％およびアクリルゴム粒子を１０〜２５重量％の割合で含む層（Ａ）の少なくとも一方の面に、
メタクリル樹脂およびアクリルゴム粒子の合計１００重量％を基準にメタクリル樹脂を９０〜１００重量％およびアクリルゴム粒子を０〜１０重量％の割合で含む層（Ｂ）が積層されてなるアクリル樹脂多層フィルムであって、
層（Ａ）および層（Ｂ）に含まれる前記アクリルゴム粒子は、
全単量体の合計１００重量％を基準にメタクリル酸アルキルを７０〜１００重量％、アクリル酸アルキルを０〜３０重量％、これら以外の単官能単量体を０〜３０重量％、および多官能単量体を０〜１０重量％の割合で重合させて得られる重合体と、
この重合体の外側に形成され、全単量体の合計１００重量％を基準にアクリル酸アルキルを５０〜９９．９重量％、メタクリル酸アルキルを０〜４９．９重量％、これら以外の単官能単量体を０〜４９．９重量％、および多官能単量体を０．１〜１０重量％の割合で重合させて得られる弾性重合体の層とを有し、平均粒子径が１００〜４００ｎｍの多層弾性重合体粒子であり、
フィルム全体の厚さが２０〜３００μｍであり、層（Ｂ）の厚さが全体の厚さの５０％以下、かつ５μｍ以上であることを特徴とするアクリル樹脂多層フィルム。
【請求項２】
前記アクリルゴム粒子は、前記弾性重合体の層の外側に形成され、全単量体の合計１００重量％を基準にメタクリル酸アルキルを５０〜１００重量％、アクリル酸アルキルを０〜５０重量％、これら以外の単官能単量体を０〜５０重量％、および多官能単量体を０〜１０重量％の割合で重合させて得られる重合体の層を有する請求項１に記載のアクリル樹脂多層フィルム。
【請求項３】
前記メタクリル樹脂は、全単量体の合計１００重量％を基準にメタクリル酸アルキルを５０〜１００重量％、アクリル酸アルキルを０〜５０重量％、およびこれら以外の単量体を０〜４９重量％の割合で重合させて得られる重合体である請求項１または２に記載のアクリル樹脂多層フィルム。
【請求項４】
前記層（Ａ）と層（Ｂ）とが共押出成形されてなる請求項１〜３のいずれかに記載のアクリル樹脂多層フィルム。
【請求項５】
射出成形同時貼合用である請求項１〜４のいずれかに記載のアクリル樹脂多層フィルム。
【請求項６】
前記層（Ａ）の一方の面に層（Ｂ）が積層されてなる請求項１〜５のいずれかに記載のアクリル樹脂多層フィルム。
【請求項７】
前記層（Ａ）の両方の面に層（Ｂ）が積層されてなる請求項１〜５のいずれかに記載のアクリル樹脂多層フィルム。
【請求項８】
請求項６に記載のアクリル樹脂多層フィルムにおいて、層（Ｂ）が積層された前記層（Ａ）の一方の面と反対の他方の面に、加飾が施されてなることを特徴とする加飾フィルム。
【請求項９】
請求項７に記載のアクリル樹脂多層フィルムにおいて、層（Ａ）の両方の面に積層された前記層（Ｂ）のうち、いずれか一方の層（Ｂ）の表面に、加飾が施されてなることを特徴とする加飾フィルム。
【請求項１０】
請求項８または９に記載の加飾フィルムの加飾が施された面に、熱可塑性樹脂シートが積層されてなることを特徴とする加飾シート。
【請求項１１】
請求項８または９に記載の加飾フィルムの加飾が施された面に、熱可塑性樹脂が射出成形されてなることを特徴とする加飾成形品。
【請求項１２】
請求項１０に記載の加飾シートの熱可塑性樹脂シートが積層された面に、熱可塑性樹脂が射出成形されてなることを特徴とする加飾成形品。
【発明の詳細な説明】
【技術分野】
【０００１】
本発明は、アクリル樹脂多層フィルムに関し、より詳細には、射出成形同時貼合用に好適であり、さらには加飾フィルム、加飾シート、加飾成形品等にも好適なアクリル樹脂多層フィルムに関する。
【背景技術】
【０００２】
メタクリル樹脂フィルム等のアクリル樹脂フィルムは、その優れた透明性や耐候性を生かして、家電製品の外装部材や自動車の内装部材等の表面加飾用フィルムとして好適に用いられている。アクリル樹脂フィルムにより表面加飾された前記部材は、通常、射出成形同時貼合法により製造される。具体的には、加飾が施されたアクリル樹脂フィルムを射出成形金型に挿入し、そこに溶融樹脂を射出して射出成形品を形成すると同時に、その射出成形品に前記アクリル樹脂フィルムを貼合することにより、前記部材となる加飾成形品が製造される。
【０００３】
このような射出成形同時貼合用のアクリル樹脂フィルムには、通常、フィルムとして必要な機械的強度を持たせるために、アクリル系のゴム粒子が添加されている（例えば特許文献１〜３参照）。
【０００４】
近時、前記アクリル樹脂フィルムを複数積層してなるアクリル樹脂多層フィルムが多用されている。かかるアクリル樹脂多層フィルムにも、前記ゴム粒子が添加されている（例えば特許文献４〜６参照）。
【０００５】
しかしながら、前記ゴム粒子を添加すると、成形加工するときの加熱により、フィルム表面に前記ゴム粒子に起因する凹凸が発生して平滑性が低下し、得られるフィルムが白化する（加熱白化）という問題がある。したがって、前記ゴム粒子を含有するアクリル樹脂多層フィルムには、加熱による白化の抑制（耐加熱白化性）が要望されていた。
【０００６】
【特許文献１】特開平８−３２３９３４号公報
【特許文献２】特開平１０−２７９７６６号公報
【特許文献３】特開平１１−１４７２３７号公報
【特許文献４】特開２００２−２９２８０８号公報
【特許文献５】特開２００５−１７００５２号公報
【特許文献６】特開２００５−１７００５３号公報
【発明の開示】
【発明が解決しようとする課題】
【０００７】
本発明の課題は、耐加熱白化性に優れたアクリル樹脂多層フィルムを提供することである。
【課題を解決するための手段】
【０００８】
本発明者らは、上記課題を解決すべく鋭意検討を重ねた結果、多層フィルムの構成を、メタクリル樹脂と特定構造を有するアクリルゴム粒子との樹脂組成物からなる層と、この層を構成する前記樹脂組成物とは異なる割合でメタクリル樹脂と前記アクリルゴム粒子とを混合した樹脂組成物からなる層とを積層し、各層の厚さを特定の範囲とする場合には、優れた耐加熱白化性を得ることができるという新たな事実を見出し、本発明を完成させるに至った。
【０００９】
すなわち、本発明のアクリル樹脂多層フィルムは、以下の構成からなる。
（１）メタクリル樹脂およびアクリルゴム粒子の合計１００重量％を基準にメタクリル樹脂を７５〜９０重量％およびアクリルゴム粒子を１０〜２５重量％の割合で含む層（Ａ）の少なくとも一方の面に、メタクリル樹脂およびアクリルゴム粒子の合計１００重量％を基準にメタクリル樹脂を９０〜１００重量％およびアクリルゴム粒子を０〜１０重量％の割合で含む層（Ｂ）が積層されてなるアクリル樹脂多層フィルムであって、層（Ａ）および層（Ｂ）に含まれる前記アクリルゴム粒子は、全単量体の合計１００重量％を基準にメタクリル酸アルキルを７０〜１００重量％、アクリル酸アルキルを０〜３０重量％、これら以外の単官能単量体を０〜３０重量％、および多官能単量体を０〜１０重量％の割合で重合させて得られる重合体と、この重合体の外側に形成され、全単量体の合計１００重量％を基準にアクリル酸アルキルを５０〜９９．９重量％、メタクリル酸アルキルを０〜４９．９重量％、これら以外の単官能単量体を０〜４９．９重量％、および多官能単量体を０．１〜１０重量％の割合で重合させて得られる弾性重合体の層とを有し、平均粒子径が１００〜４００ｎｍの多層弾性重合体粒子であり、フィルム全体の厚さが２０〜３００μｍであり、層（Ｂ）の厚さが全体の厚さの５０％以下、かつ５μｍ以上であることを特徴とするアクリル樹脂多層フィルム。
【００１０】
（２）前記アクリルゴム粒子は、前記弾性重合体の層の外側に形成され、全単量体の合計１００重量％を基準にメタクリル酸アルキルを５０〜１００重量％、アクリル酸アルキルを０〜５０重量％、これら以外の単官能単量体を０〜５０重量％、および多官能単量体を０〜１０重量％の割合で重合させて得られる重合体の層を有する前記（１）に記載のアクリル樹脂多層フィルム。
（３）前記メタクリル樹脂は、全単量体の合計１００重量％を基準にメタクリル酸アルキルを５０〜１００重量％、アクリル酸アルキルを０〜５０重量％、およびこれら以外の単量体を０〜４９重量％の割合で重合させて得られる重合体である前記（１）または（２）に記載のアクリル樹脂多層フィルム。
（４）前記層（Ａ）と層（Ｂ）とが共押出成形されてなる前記（１）〜（３）のいずれかに記載のアクリル樹脂多層フィルム。
（５）射出成形同時貼合用である前記（１）〜（４）のいずれかに記載のアクリル樹脂多層フィルム。
（６）前記層（Ａ）の一方の面に層（Ｂ）が積層されてなる前記（１）〜（５）のいずれかに記載のアクリル樹脂多層フィルム。
（７）前記層（Ａ）の両方の面に層（Ｂ）が積層されてなる前記（１）〜（５）のいずれかに記載のアクリル樹脂多層フィルム。
【００１１】
本発明の加飾フィルムは、前記（６）に記載のアクリル樹脂多層フィルムにおいて、層（Ｂ）が積層された前記層（Ａ）の一方の面と反対の他方の面に、加飾が施されてなることを特徴とする。
本発明の他の加飾フィルムは、前記（７）に記載のアクリル樹脂多層フィルムにおいて、層（Ａ）の両方の面に積層された前記層（Ｂ）のうち、いずれか一方の層（Ｂ）の表面に、加飾が施されてなることを特徴とする。
本発明の加飾シートは、前記（８）または（９）に記載の加飾フィルムの加飾が施された面に、熱可塑性樹脂シートが積層されてなることを特徴とする。
本発明の加飾成形品は、前記（８）または（９）に記載の加飾フィルムの加飾が施された面に、熱可塑性樹脂が射出成形されてなることを特徴とする。
本発明の他の加飾成形品は、前記（１０）に記載の加飾シートの熱可塑性樹脂シートが積層された面に、熱可塑性樹脂が射出成形されてなることを特徴とする。
【発明の効果】
【００１２】
本発明によれば、耐加熱白化性に優れるという効果が得られる。また、本発明にかかるアクリル樹脂多層フィルムは、射出成形同時貼合用として好適である。本発明にかかるアクリル樹脂多層フィルムを用いることにより、耐加熱白化性および加飾性に優れた加飾フィルムおよび加飾シート、並びに加飾成形品を得ることができる。
【００１３】
特に、前記（５），（６）と、本発明の加飾フィルムとによれば、耐加熱白化性に優れた射出成形同時貼合用加飾フィルムとして用いることができる。これと同様に、前記（５），（７）と、本発明の他の加飾フィルムとの組み合わせにおいても、耐加熱白化性に優れた射出成形同時貼合用加飾フィルムとして用いることができる。
【発明を実施するための最良の形態】
【００１４】
本発明のアクリル樹脂多層フィルムは、メタクリル樹脂およびアクリルゴム粒子を特定の割合で含む層（Ａ）の少なくとも一方の面に、メタクリル樹脂およびアクリルゴム粒子を特定の割合で含む層（Ｂ）が積層されてなる。
【００１５】
層（Ａ）および層（Ｂ）を構成する前記メタクリル樹脂は、メタクリル酸エステルを主体とする重合体であり、メタクリル酸エステルの単独重合体であってもよいし、メタクリル酸エステル５０重量％以上とこれ以外の単量体５０重量％以下との共重合体であってもよい。ここで、メタクリル酸エステルとしては、通常、メタクリル酸のアルキルエステルが用いられる。
【００１６】
メタクリル樹脂の好ましい単量体組成は、全単量体の合計１００重量％を基準として、メタクリル酸アルキルが５０〜１００重量％、アクリル酸アルキルが０〜５０重量％、これら以外の単量体が０〜４９重量％であり、より好ましくは、メタクリル酸アルキルが５０〜９９．９重量％、アクリル酸アルキルが０．１〜５０重量％、これら以外の単量体が０〜４９重量％である。
【００１７】
前記メタクリル酸アルキルとしては、例えばメタクリル酸メチル、メタクリル酸エチル、メタクリル酸ブチル、メタクリル酸２−エチルヘキシル等が挙げられ、そのアルキル基の炭素数は通常１〜８、好ましくは１〜４である。中でもメタクリル酸メチルが好ましく用いられる。
【００１８】
前記アクリル酸アルキルとしては、例えばアクリル酸メチル、アクリル酸エチル、アクリル酸ブチル、アクリル酸２−エチルヘキシル等が挙げられ、そのアルキル基の炭素数は通常１〜８、好ましくは１〜４である。
【００１９】
メタクリル酸アルキルおよびアクリル酸アルキル以外の前記単量体は、単官能単量体、すなわち分子内に重合性の炭素−炭素二重結合を１個有する化合物であってもよいし、多官能単量体、すなわち分子内に重合性の炭素−炭素二重結合を少なくとも２個有する化合物であってもよいが、単官能単量体が好ましく用いられる。
【００２０】
前記単官能単量体としては、例えばスチレン、α−メチルスチレン、ビニルトルエン等の芳香族アルケニル化合物、アクリロニトリル、メタクリロニトリル等のアルケニルシアン化合物、アクリル酸、メタクリル酸、無水マレイン酸、Ｎ−置換マレイミド等が挙げられる。
【００２１】
前記多官能単量体としては、例えばエチレングリコールジメタクリレート、ブタンジオールジメタクリレート、トリメチロールプロパントリアクリレート等の多価アルコールのポリ不飽和カルボン酸エステル、アクリル酸アリル、メタクリル酸アリル、ケイ皮酸アリル等の不飽和カルボン酸のアルケニルエステル、フタル酸ジアリル、マレイン酸ジアリル、トリアリルシアヌレート、トリアリルイソシアヌレート等の多塩基酸のポリアルケニルエステル、ジビニルベンゼン等の芳香族ポリアルケニル化合物等が挙げられる。
【００２２】
なお、上記のメタクリル酸アルキル、アクリル酸アルキル、およびこれら以外の単量体は、それぞれ必要に応じてそれらの２種以上を用いてもよい。
【００２３】
前記メタクリル樹脂は、耐熱性の点から、そのガラス転移温度が４０℃以上であるのが好ましく、６０℃以上であるのがより好ましい。このガラス転移温度は、単量体の種類やその割合を調整することにより、適宜設定することができる。
【００２４】
前記メタクリル樹脂は、その単量体成分を、例えば懸濁重合、乳化重合、塊状重合等の方法により重合させることにより、調製することができる。その際、好適なガラス転移温度を得るため、または好適な多層フィルムへの成形性を示す粘度を得るため、重合時に連鎖移動剤を使用することが好ましい。連鎖移動剤の量は、単量体の種類やその割合等に応じて、適宜決定すればよい。
【００２５】
このようなメタクリル樹脂にアクリルゴム粒子を配合して、その組成物により層（Ａ），（Ｂ）を構成することで、得られる多層フィルムの柔軟性と強度を向上させる。
【００２６】
前記アクリルゴム粒子は、ゴム成分としてアクリル酸アルキルを主体とする弾性重合体を含有する粒子であり、この弾性重合体の層の内側にメタクリル酸アルキルを主体とする重合体の層を有する多層構造の粒子である。すなわち、前記アクリルゴム粒子は、前記重合体を内層とし、前記弾性重合体を外層とする、少なくとも２層構造の多層弾性重合体粒子である。また、前記アクリルゴム粒子は、前記弾性重合体の層で前記重合体の層の表面を被覆してなる。
【００２７】
内層の前記重合体は、弾性重合体１００重量部に対し、通常１０〜４００重量部、好ましくは２０〜２００重量部の割合で形成するのがよい。
【００２８】
内層の前記重合体の具体的な単量体組成は、全単量体の合計１００重量％を基準として、メタクリル酸アルキルを７０〜１００重量％、アクリル酸アルキルを０〜３０重量％、これら以外の単官能単量体を０〜３０重量％、および多官能単量体を０〜１０重量％である。
【００２９】
前記メタクリル酸アルキルの例は、先にメタクリル樹脂の単量体成分として挙げたメタクリル酸アルキルの例と同様であり、そのアルキル基の炭素数は通常１〜８、好ましくは１〜４である。中でもメタクリル酸メチルが好ましく用いられる。また、前記アクリル酸アルキルの例は、先にメタクリル樹脂の単量体成分として挙げたアクリル酸アルキルの例と同様であり、そのアルキル基の炭素数は通常１〜８、好ましくは１〜４である。
【００３０】
メタクリル酸アルキルおよびアクリル酸アルキル以外の前記単官能単量体の例は、先にメタクリル樹脂の単量体成分として挙げたメタクリル酸アルキルおよびアクリル酸アルキル以外の単官能単量体の例と同様である。前記多官能単量体の例は、先にメタクリル酸樹脂の単量体成分として挙げた多官能単量体の例と同様である。
【００３１】
なお、上記のメタクリル酸アルキル、アクリル酸アルキル、これら以外の単官能単量体、および多官能単量体は、それぞれ必要に応じてそれらの２種以上を用いてもよい。
【００３２】
一方、前記弾性重合体は、アクリル酸アルキル５０重量％以上とこれ以外の単量体５０重量％以下との共重合体である。前記弾性重合体の具体的な単量体組成は、全単量体の合計１００重量％を基準として、アクリル酸アルキルを５０〜９９．９重量％、メタクリル酸アルキルを０〜４９．９重量％、これら以外の単官能単量体を０〜４９．９重量％、および多官能単量体を０．１〜１０重量％である。
【００３３】
前記アクリル酸アルキルの例は、先にメタクリル樹脂の単量体成分として挙げたアクリル酸アルキルの例と同様であり、そのアルキル基の炭素数は通常１〜８、好ましくは４〜８である。また、前記メタクリル酸アルキルの例も、先にメタクリル樹脂の単量体成分として挙げたメタリル酸アルキルの例と同様であり、そのアルキル基の炭素数は通常１〜８、好ましくは１〜４である。
【００３４】
これら以外の前記単官能単量体の例は、先にメタクリル樹脂の単量体成分として挙げたメタクリル酸アルキルおよびアクリル酸アルキル以外の単官能単量体の例と同様である。中でもスチレン、α−メチルスチレン、ビニルトルエン等の芳香族アルケニル化合物が好ましく用いられる。
【００３５】
前記多官能単量体の例は、先にメタクリル樹脂の単量体成分として挙げた多官能単量体の例と同様であり、中でも、不飽和カルボン酸のアルケニルエステルや、多塩基酸のポリアルケニルエステルが好ましく用いられる。
【００３６】
なお、上記のアクリル酸アルキル、メタクリル酸アルキル、これら以外の単官能単量体、および多官能単量体は、それぞれ必要に応じてそれらの２種以上を用いてもよい。
【００３７】
アクリルゴム粒子として、前記弾性重合体の層の外側に、さらにメタクリル酸アルキルを主体とする重合体の層を有するもの、すなわち、メタクリル酸アルキルを主体とする前記重合体を内層とし、アクリル酸アルキルを主体とする前記弾性重合体を中間層とし、メタクリル酸アルキルを主体とする前記重合体を外層とする、少なくとも３層構造のものを挙げることができる。
【００３８】
外層の前記重合体は、弾性重合体１００重量部に対し、通常１０〜４００重量部、好ましくは２０〜２００重量部の割合で形成するのがよい。外層の前記重合体を、弾性重合体１００重量部に対し１０重量部以上とすることで、該弾性重合体の凝集が生じ難くなり、フィルムの透明性が良好となる。
【００３９】
外層の前記重合体の好ましい単量体組成は、全単量体の合計１００重量％を基準として、メタクリル酸アルキルを５０〜１００重量％、アクリル酸アルキルを０〜５０重量％、これら以外の単官能単量体を０〜５０重量％、および多官能単量体を０〜１０重量％である。
【００４０】
前記メタクリル酸アルキルの例は、先にメタクリル樹脂の単量体成分として挙げたメタクリル酸アルキルの例と同様であり、そのアルキル基の炭素数は通常１〜８、好ましくは１〜４である。中でもメタクリル酸メチルが好ましく用いられる。
【００４１】
また、前記アクリル酸アルキルの例は、先にメタクリル樹脂の単量体成分として挙げたアクリル酸アルキルの例と同様であり、そのアルキル基の炭素数は通常１〜８、好ましくは１〜４である。
【００４２】
メタクリル酸アルキルおよびアクリル酸アルキル以外の前記単官能単量体の例は、先にメタクリル樹脂の単量体成分として挙げたメタクリル酸アルキルおよびアクリル酸アルキル以外の単官能単量体の例と同様であり、前記多官能単量体の例は、先にメタクリル樹脂の単量体成分として挙げた多官能単量体の例と同様である。
【００４３】
なお、上記のメタクリル酸アルキル、アクリル酸アルキル、これら以外の単官能単量体、および多官能単量体は、それぞれ必要に応じてそれらの２種以上を用いてもよい。
【００４４】
アクリルゴム粒子は、先ず、内層の重合体の単量体成分を、乳化重合法等により、少なくとも１段の反応で重合させ、次いで、得られる重合体の存在下に、前記弾性重合体の単量体成分を、乳化重合法等により、少なくとも１段の反応で重合させて、前記内層の重合体にグラフトさせることにより得ることができる。
【００４５】
この弾性重合体の外側にメタクリル酸アルキルを主体とする重合体の層を形成する場合には、得られた多層弾性重合体の存在下に、前記外層の重合体の単量体成分を、乳化重合法等により、少なくとも１段の反応で重合させて、前記多層弾性重合体にグラフトさせればよい。なお、各層の重合を、それぞれ２段以上で行う場合には、いずれも、各段の単量体組成ではなく、全体としての単量体組成が所定の範囲内にあればよい。
【００４６】
アクリルゴム粒子の粒径については、下記で説明する測定方法を採用するため、ゴム粒子全体の粒径ではなく、該ゴム粒子中の前記弾性重合体の層の平均粒子径で規定する。該ゴム粒子中の前記弾性重合体の層の平均粒子径としては１００〜４００ｎｍであり、好ましくは１５０〜３００ｎｍ、より好ましくは１７０〜２５０ｎｍである。この平均粒子径があまり大きいと、フィルムの透明性が低下するため好ましくない。また、この平均粒子径があまり小さいと、柔軟性が低下して割れ易くなるため好ましくない。
【００４７】
前記平均粒子径は、アクリルゴム粒子をメタクリル樹脂と混合してフィルム化し、その断面において酸化ルテニウムによる前記弾性重合体の層の染色を施し、電子顕微鏡で観察して、ほぼ円形状に観察される染色された部分の直径から求めることができる。
【００４８】
すなわち、アクリルゴム粒子をメタクリル樹脂に混合し、その断面を酸化ルテニウムで染色すると、母相のメタクリル樹脂は染色されない。そのため、前記弾性重合体の層の内側に存在するメタクリル酸アルキルを主体とする重合体の層は染色されず、前記弾性重合体の層のみが染色される。また、前記弾性重合体の層の外側にメタクリル酸アルキルを主体とする重合体の層が存在する場合にも、この外層の重合体は染色されない。
【００４９】
したがって、前記弾性重合体の層のみが染色された２層構造の状態で観察されることになり、２層構造の外側、すなわち前記弾性重合体の層の外径を測定することによって粒子径を測定することができる。そして、無作為に１００個の染色された弾性重合体の層を選択し、その各々の粒子径を算出した後、その数平均値を平均粒子径とする。
【００５０】
上記したメタクリル樹脂とアクリルゴム粒子とは、前述した範囲内である限り、層（Ａ）と層（Ｂ）とで同じものを用いてもよいし、異なるものを用いてもよい。
【００５１】
メタクリル樹脂とアクリルゴム粒子との配合割合は、両者の合計１００重量％を基準に、層（Ａ）では、メタクリル樹脂が７５〜９０重量％であり、アクリルゴム粒子が１０〜２５重量％である。アクリルゴム粒子の割合があまり少ないと、フィルムの柔軟性が低下するため好ましくない。また、層（Ｂ）では、メタクリル樹脂が９０〜１００重量％であり、アクリルゴム粒子が０〜１０重量％である。アクリルゴム粒子が１０重量％より多くなると加熱白化を生じやすくなるため好ましくない。
【００５２】
また、アクリルゴム粒子中の前記弾性重合体の量は、メタクリル樹脂およびアクリルゴム粒子の合計１００重量％を基準に、層（Ａ）では１０〜２０重量％であることが好ましく、層（Ｂ）では０〜８重量％であることがより好ましい。
【００５３】
なお、層（Ａ）および層（Ｂ）を構成するメタクリル樹脂には、アクリルゴム粒子の他、必要に応じて他の成分、例えば紫外線吸収剤、有機系染料、無機系染料、顔料、酸化防止剤、帯電防止剤、界面活性剤等を配合してもよい。
【００５４】
以上説明した層（Ａ）および層（Ｂ）の構成材料であるメタクリル樹脂およびアクリルゴム粒子を含有する組成物を用いて多層フィルム化することにより、層（Ａ）の少なくとも一方の面に層（Ｂ）を積層してなる本発明の多層フィルムを得ることができる。
【００５５】
多層フィルム化の方法は適宜選択されるが、例えば、それぞれの構成材料を押出機にて溶融させ、フィードブロック法またはマルチマニホールド法を用いて積層させる共押出成形法や、層（Ａ）もしくは層（Ｂ）の一方の樹脂組成物を押出成形法等によりフィルム化し、このフィルムの表面に、もう一方の樹脂組成物を必要により溶剤に溶解してコーティングする方法等が有利に採用されるが、中でも共押出成形法が好ましく用いられる。
【００５６】
共押出成形法の場合には、溶融した樹脂をロールやベルトに密着させてフィルム成形を行う。このときのロールやベルトの本数や配置、材質は特に限定されないが、溶融した樹脂を２本の金属ロール間または金属ロールと金属ベルトに接触、通過させて、ロールやベルトの表面を転写させる方法が、フィルム表面の面精度を高め、加飾性を向上させる上で好ましい。あるいは、金属ロールと、弾性を有する金属ロールとにより、面で溶融樹脂の両面を接触、通過させる方法は、成形時の歪みを低減させ、強度や熱収縮性の異方性を低減したフィルムを得るのに好適である。金属弾性ロールとしては、例えば軸ロールと、この軸ロールの外周面を覆うように配置され、溶融樹脂に接触する円筒形の金属製薄膜とを備えており、これら軸ロールと金属製薄膜との間に水や油等の温度制御された流体が封入されたものや、ゴムロールの表面に金属ベルトを巻いたものが例として挙げられる。
【００５７】
こうして得られる多層フィルムは、その厚さが２０〜３００μｍであり、好ましくは３０〜２００μｍであり、より好ましくは５０〜１５０μｍである。あまり厚い多層フィルムは、例えば自動車内装材として成形する際に成形加工に時間がかかると共に、物性や意匠性の向上効果が小さく、コストも高くなる。一方、あまり薄い多層フィルムは、押出成形による製膜自体が、機械的制約により困難になると共に、破断強度が小さくなり、生産不具合の発生確率が高くなる。多層フィルムの厚さは、製膜速度、Ｔ型ダイスの吐出口厚み、ロールの間隙等を調節することにより、調整できる。
【００５８】
層（Ｂ）は、その厚さが多層フィルム全体の厚さの５０％以下であり、かつその厚さが５μｍ以上、好ましくは５μｍ以上３０μｍ未満である。層（Ｂ）が薄すぎると、加熱白化の防止効果が低下し、また厚すぎると多層フィルムが脆く、割れ易くなるため好ましくない。
【００５９】
本発明のアクリル樹脂多層フィルムは、射出成形同時貼合用の加飾用フィルムとして好ましく用いられる。フィルムの柔軟性を考慮すると、層（Ａ）の一方の面に層（Ｂ）が形成されたものが好ましく用いられるが、層（Ａ）の両方の面に層（Ｂ）が積層されていてもよい。
【００６０】
本発明のアクリル樹脂多層フィルムを用いた加飾フィルムとしては、層（Ｂ）が積層された層（Ａ）の一方の面と反対の他方の面に、加飾が施されてなるものや、層（Ａ）の両方の面に積層された層（Ｂ）のうち、いずれか一方の層（Ｂ）の表面に、加飾が施されてなるものが挙げられる。
【００６１】
加飾手段としては、例えば、連続グラビア印刷やシルク印刷等により表面に木目調等や各種デザインの直接印刷を施す方法や、蒸着やスパッタリング等により金属メッキ調の加飾を施す方法、また印刷や蒸着等の加飾が施された他の樹脂フィルムをラミネートする方法等が挙げられる。
【００６２】
前記加飾フィルムは、その印刷等の加飾が施された面に、バッキング材として熱可塑性樹脂シートを積層して、加飾シートとすることもできる。前記熱可塑性樹脂シートを構成する樹脂としては、例えばＡＢＳ樹脂、メタクリル樹脂、ポリ塩化ビニル樹脂、ポリウレタン樹脂、ポリエステル樹脂、ポリオレフィン樹脂等が挙げられる。前記熱可塑性樹脂シートの厚さは、所謂フィルム領域の厚さも包含し、通常０．１〜２ｍｍ程度である。
【００６３】
このような加飾フィルムまたは加飾シートを、加飾層が設けられていない樹脂層側が表側に配置されるように、熱可塑性樹脂成形品に積層することにより、すなわち加飾フィルムであれば、加飾が施された面に熱可塑性樹脂成形品を積層することにより、また、加飾シートであれば、熱可塑性樹脂シートが積層された面に熱可塑性樹脂成形品を積層することにより、加飾成形品を得ることができる。
【００６４】
前記熱可塑性樹脂成形品を構成する樹脂としては、例えばＡＢＳ樹脂、メタクリル樹脂、ポリ塩化ビニル樹脂、ポリウレタン樹脂、ポリエステル樹脂、ポリオレフィン樹脂等が挙げられる。
【００６５】
加飾成形品を得るための方法としては、射出成形同時貼合法が採用される。射出成形同時貼合法は、例えば、前記のフィルムまたはシートを予備成形することなく射出成形金型内に挿入し、そこに溶融樹脂を射出して、射出成形品を形成すると同時にその成形品に前記のフィルムまたはシートを貼合する方法（狭義の射出成形同時貼合法と呼ばれることがある）、前記のフィルムまたはシートを真空成形や圧空成形等により予備成形してから射出成形金型内に挿入し、そこに溶融樹脂を射出して、射出成形品を形成すると同時にその成形品に前記のフィルムまたはシートを貼合する方法（インサート成形法と呼ばれることがある）、前記のフィルムまたはシートを射出成形金型内で真空成形や圧空成形等により予備成形した後、そこに溶融樹脂を射出して、射出成形品を形成すると同時にその成形品に前記のフィルムまたはシートを貼合する方法（インモールド成形法と呼ばれることがある）等によって行うことができる。射出成形同時貼合法のさらに詳しい説明は、例えば特公昭６３−６３３９号公報、特公平４−９６４７号公報、特開平７−９４８４号公報等に記載されている。
【００６６】
以下、本発明の実施例を示すが、本発明はこれらによって限定されるものではない。なお、以下の実施例中、含有量ないし使用量を表す％は、特記ないかぎり重量基準である。また、各物性の測定方法、評価方法は次の通りである。
【００６７】
〔平均粒子径の測定〕
アクリルゴム粒子をメタクリル樹脂と混合してフィルム化し、得られたフィルムを適当な大きさに切り出し、切片を０．５％四酸化ルテニウム水溶液に室温で１５時間浸漬し、該ゴム粒子中の弾性重合体の層を染色した。さらに、ミクロトームを用いて約８０ｎｍの厚さにサンプルを切断した後、透過型電子顕微鏡で写真撮影を行った。この写真から無作為に１００個の染色された弾性重合体の層を選択し、その各々の粒子径を算出した後、その数平均値を平均粒子径とした。この平均粒子径は、最外層の硬質重合体および最内層の硬質重合体を除いた中間層の弾性重合体の層の平均粒子径である。
【００６８】
〔全光線透過率（Ｔｔ）〕
フィルムから１００ｍｍ角の試験片を作成し、ＪＩＳ  Ｋ７３６１−１に準拠して測定した。
【００６９】
〔ヘイズ（Ｈ）〕
フィルムから１００ｍｍ角の試験片を作成し、ＪＩＳ  Ｋ７１３６に準拠して測定した。ヘイズ（Ｈ）は、その数値が高いほど透明性が悪いことを示しており、１．０％未満が良好である。
【００７０】
〔加熱白化試験〕
フィルムから１２０ｍｍ角の試験片を作成し、この試験片の四辺を固定して１６０℃のオーブン内で１０分間静置し、その後取り出して冷却後の試験片のヘイズ（Ｈ160）をＪＩＳ  Ｋ７１３６に準拠して測定した。ヘイズ（Ｈ160）は、１．０％未満が良好である。
【００７１】
〔射出成形同時貼合試験〕
得られたフィルムを、１５ｃｍ×２５ｃｍに切断し、厚さ（深さ）３ｍｍの１２ｃｍ×２０ｃｍの平板成形用射出成形金型の固定側に、キャビティーからはみ出るようにフィルムを装着した。金型を閉じた後に、射出成形機〔東芝機械（株）製、ＩＳ１３０ＦＩＩ−３ＡＶ〕を用いてメタクリル樹脂〔住友化学（株）製、スミペックスＭＨ〕を射出し、フィルムと一体化させた。なお、射出成形時の金型温度は６０℃、メタクリル樹脂温度は２４５℃、射出圧力は３２％、冷却時間は４０秒で行った。
【００７２】
図１に示すように、フィルム２とメタクリル樹脂３とが一体に成形された成形品１において、この成形品１の金型からはみ出ていたフィルム２の部分２ａを射出成形部分との境界Ａで折り曲げて、その挙動を観察した。フィルム２の部分２ａが成形部分との境界Ａで綺麗に割れたものを○、割れずに成形品１との間で剥離が発生したものを×とした。
【００７３】
以下の実施例および比較例で使用したメタクリル樹脂およびアクリルゴム粒子（Ｉ）〜（Ｖ）は、次の通りである。
〔メタクリル樹脂〕
メタクリル樹脂として、メタクリル酸メチル９７．８％とアクリル酸メチル２．２％とからなる単量体のバルク重合により得られた熱可塑性重合体（ガラス転移温度１０４℃）のペレットを用いた。なお、このガラス転移温度は、ＪＩＳ  Ｋ７１２１：１９８７に従い、示差走査熱量測定により加熱速度１０℃／分で求めた補外ガラス転移開始温度である。
【００７４】
〔アクリルゴム粒子（Ｉ）〕
最内層がメタクリル酸メチル９３．８％とアクリル酸メチル６％とメタクリル酸アリル０．２％とからなる単量体の重合により得られた硬質重合体であり、中間層がアクリル酸ブチル８１％とスチレン１７％とメタクリル酸アリル２％とからなる単量体の重合により得られた弾性重合体であり、最外層がメタクリル酸メチル９４％とアクリル酸メチル６％とからなる単量体の重合により得られた硬質重合体であり、最内層／中間層／最外層の重量割合が３５／４５／２０であり、中間層の弾性重合体の層の平均粒子径が２２０ｎｍである、乳化重合法による球形３層構造のゴム粒子を用いた。
【００７５】
〔アクリルゴム粒子（II）〕
上記アクリルゴム粒子（Ｉ）と基本的に同じ組成であるが、重合条件を変えることにより、中間層の弾性重合体の層の平均粒子径が１４０ｎｍとなった球形３層構造のゴム粒子を用いた。
【００７６】
〔アクリルゴム粒子（III）〕
上記アクリルゴム粒子（Ｉ）と基本的に同じ組成であるが、重合条件を変えることにより、中間層の弾性重合体の層の平均粒子径が９０ｎｍとなった球形３層構造のゴム粒子を用いた。
【００７７】
〔アクリルゴム粒子（IV）〕
上記アクリルゴム粒子（Ｉ）と基本的に同じ組成であるが、重合条件を変えることにより、中間層の弾性重合体の層の平均粒子径が３５０ｎｍとなった球形３層構造のゴム粒子を用いた。
【００７８】
〔アクリルゴム粒子（Ｖ）〕
上記アクリルゴム粒子（Ｉ）と基本的に同じ組成であるが、重合条件を変えることにより、中間層の弾性重合体の層の平均粒子径が５００ｎｍとなった球形３層構造のゴム粒子を用いた。
【００７９】
［実施例１〜７および比較例１〜６］
上記のメタクリル樹脂およびアクリルゴム粒子（Ｉ）〜（Ｖ）を表１に示す組み合わせで用いた。すなわち、先ず、メタクリル樹脂のペレットとアクリルゴム粒子（Ｉ）〜（Ｖ）とを、表１に示す割合でスーパーミキサーで混合し、二軸押出機にて溶融混錬して層（Ａ）および層（Ｂ）用のメタクリル樹脂組成物のペレットを得た。
【００８０】
次いで、層（Ａ）用の樹脂のペレットを６５ｍｍφ一軸押出機〔東芝機械（株）製〕で、層（Ｂ）用の樹脂ペレットを４５ｍｍφ一軸押出機〔東芝機械（株）製〕で、それぞれ溶融させ、フィードブロック法にて溶融積層一体化させ、設定温度２６５℃のＴ型ダイスを介して押し出した。
【００８１】
次いで、得られたフィルム状物を、一対の表面が平滑な金属製のロールの間に挟み込んで成形し、厚さ１２５μｍの２層構成の多層フィルムを製造した。なお、比較例６については、層（Ｂ）の層厚の方が層（Ａ）よりも大きいため、層（Ａ）用の樹脂のペレットを４５ｍｍφ一軸押出機〔東芝機械（株）製〕、層（Ｂ）用の樹脂ペレットを６５ｍｍφ一軸押出機〔東芝機械（株）製〕を用いて、同様に製造した。
【００８２】
表１中、「層（Ｂ）の厚さ／全体の厚さ」は、フィルム全体の厚さ（１２５μｍ）に対する層（Ｂ）の厚さの割合（％）を示しており、式：〔層（Ｂ）の厚さ（μｍ）／１２５μｍ〕×１００から算出される値である。
【００８３】
得られた各フィルムについて、全光線透過率（Ｔｔ）、ヘイズ（Ｈ）、加熱白化試験および射出成形同時貼合試験を上記した方法に従って評価した。その結果を、表２に示す。ただし比較例２、比較例３および比較例６については、フィルムが脆く、試験片を作成することはできなかった。
【００８４】
［比較例７］
先ず、メタクリル樹脂ペレットとアクリルゴム粒子（Ｉ）とを、表１に示す割合でスーパーミキサーで混合し、二軸押出機にて溶融混錬してメタクリル樹脂組成物のペレットを得た。次いで、このメタクリル樹脂組成物のペレットを、６５ｍｍφ一軸押出機〔東芝機械（株）製〕で溶融させ、設定温度２７５℃のＴ型ダイスを介して押し出し、得られたフィルム状物を、一対の表面が平滑な金属製のロールの間に挟み込んで成形した。得られた厚さ１２５μｍの単層アクリル樹脂フィルムについて、実施例１〜７と同様の評価を行った。その結果を表２に示す。
【００８５】
［比較例８］
メタクリル樹脂ペレットを、６５ｍｍφ一軸押出機〔東芝機械（株）製〕で溶融させ、設定温度２７５℃のＴ型ダイスを介して押し出し、得られたフィルム状物を、一対の表面が平滑な金属製のロールの間に挟み込んで成形した。得られた厚さ１２５μｍの単層アクリル樹脂フィルムは脆く、試験片を作成することはできなかった。
【００８６】
【表１】
0005306715.tif 000002
【００８７】
【表２】
0005306715.tif 000003
【００８８】
表１，表２から明らかなように、本発明の範囲内である実施例１〜７は、加熱白化試験の結果がいずれも１．０％未満と良好であり、耐加熱白化性に優れているのがわかる。また、全光線透過率およびヘイズの結果が良好であり、透明性に優れているのがわかる。さらに、射出成形同時貼合試験においても、良好な結果を示しているのがわかる。
【００８９】
一方、層（Ｂ）において、メタクリル樹脂の割合が９０重量％より少なく、かつアクリルゴム粒子の割合が１０重量％より多い比較例１は、加熱白化試験の結果が１．０％以上と悪いものであった。これは、前記ゴム粒子の割合が多いので、フィルム表面に前記ゴム粒子に起因する凹凸が発生して平滑性が低下し、フィルムが白化したものと推察される。また、比較例１は、射出成形同時貼合試験においても悪い結果を示した。これは、前記ゴム粒子が多く配合されたことにより、フィルムが割れ難くなったためと推察される。
【００９０】
層（Ａ）において、メタクリル樹脂の割合が９０重量％より多く、かつアクリルゴム粒子の割合が１０重量％より少ない比較例２、層（Ａ）のアクリルゴム粒子における平均粒子径が１００ｎｍより小さい比較例３、層（Ｂ）の厚さが全体の厚さの５０％より大きい比較例６、およびメタクリル樹脂のみからなる単層フィルムの比較例８は、いずれも得られたフィルムが脆く、試験片を作成することはできなかった。
【００９１】
層（Ａ）のアクリルゴム粒子における平均粒子径が４００ｎｍより大きい比較例４は、ヘイズおよび加熱白化試験の結果がいずれも１．０％以上と悪いものであった。これは、前記比較例１と同様に、フィルム表面に前記ゴム粒子に起因する凹凸が発生して平滑性が低下したためと推察される。
【００９２】
層（Ｂ）の厚さが５μｍより薄い比較例５は、加熱白化試験の結果が１．０％以上と悪いものであった。層（Ｂ）が積層されていない単層フィルムである比較例７は、加熱白化試験の結果が１．０％以上と悪く、射出成形同時貼合試験においても悪い結果を示した。
【図面の簡単な説明】
【００９３】
【図１】実施例における射出成形同時貼合試験方法を示す概略説明図である。
【符号の説明】
【００９４】
１  成形品
２  フィルム
３  メタクリル樹脂
【図１】
0005306715.tif 000004